Brevet FR3029450A1 — publié le 20160610

DISPOSITIF DE MOULAGE POUR LA FABRICATION DE PIÈCES EN MATÉRIAU COMPOSITE À PARTIR DE RÉSINE POLYMÈRE LIQUIDE PAR INJECTION HAUTE PRESSION pool L'invention concerne le domaine du moulage de pièce en matériau composite pour une production industrielle de telles pièces. [0002] Plus particulièrement, l'invention concerne un dispositif de moulage pour la fabrication industrielle de pièces en matériau composite à partir de résines polymères liquides par injection haute pression. L'invention concerne également un procédé de fabrication de pièces en matériau composite mis en oeuvre par le dispositif de moulage, les pièces obtenues par ledit procédé ainsi que les résines utilisées pour la mise en oeuvre du procédé. [0003] Le procédé selon l'invention permet l'injection de résines polymères en multi- composant. On désignera dans la suite par résine polymère une résine polymère avant polymérisation, et par résine polymérisée une résine polymère après polymérisation. 'Art antérieur] [0004] Certaines pièces ou certains ensembles de pièces tels que ceux précédemment cités sont parfois amenés à subir des contraintes mécaniques ou efforts mécaniques importants. De telles pièces sont dès lors très largement fabriquées à partir de matériaux composites. [0005] Un matériau composite est un assemblage d'au moins deux composants non miscibles. Un effet de synergie est obtenu par un tel assemblage, de sorte que le matériau composite obtenu possède des propriétés notamment mécaniques et/ou thermiques que chacun des composants initiaux ne possèdent pas ou possèdent mais à un degré inférieur par rapport au matériau composite. [0006] De plus, un matériau composite est constitué par au moins un matériau de renfort conférant audit matériau composite de bonnes propriétés mécaniques, notamment une bonne tenue aux efforts mécaniques subis par le matériau composite, et par un matériau de matrice, ou plus simplement matrice, formant une phase continue et assurant la cohésion dudit matériau composite. Parmi les différents types de Ref : 0442-ARK61 3029450 2 composites utilisés dans l'industrie, les composites à matrices organiques sont les plus représentés. Dans le cas des composites à matrices organiques, le matériau de matrice est généralement un polymère. Ce polymère peut être soit un polymère thermodurcissable, soit un polymère thermoplastique. 5 [0007] La préparation du matériau composite s'effectue par un mélange du matériau de matrice et du matériau de renfort, ou par mouillage ou imprégnation du matériau de renfort par le matériau de matrice, puis par polymérisation du système obtenu. Le mélange de la matrice polymère, appelée résine dans la suite de la demande, et du renfort est réalisé dans un moule par injection de ladite résine dans ledit moule. 10 mos] Les moules généralement utilisés dans l'industrie sont des moules avec un ou plusieurs évents permettant de garder l'équilibre de la pression à l'intérieur du moule. Cependant, un évent obturé peut entrainer des défauts sur la pièce finale obtenue après moulage. De plus, un évent laisse généralement une marque sur la pièce, il est donc nécessaire de positionner l'évent et/ou la pièce de sorte que cette marque soit la 15 moins visible possible, ou qu'elle soit réalisée sur une partie de la pièce devant subir une transformation après le moulage. [0009] Afin de pallier ces problèmes, des moules sans évents fonctionnant sous vide ont été conçus. Avant injection de la résine, le vide est fait dans le moule afin de permettre une imprégnation optimale du substrat par la résine, et d'obtenir des pièces 20 en matériau composite possédant le moins de défaut ou d'imperfections possible. [ool o] Le document DE 20 2012 104 148 décrit ainsi un outil de moulage formé de deux parties de formes complémentaires aptes à venir au contact l'une de l'autre et formant une cavité. La partie inférieure de l'outil de moulage comprend un conduit lié à une prise de vide et traversant la paroi de ladite partie inférieure. La partie supérieure 25 est mobile notamment entre une position dite « ouverte » dans laquelle une extrémité du conduit débouche dans la cavité, le vide pouvant alors être fait dans ladite cavité, et une position dite « fermée » dans laquelle l'extrémité interne du conduit est bouchée par la partie supérieure. Des joints positionnés le long de la paroi de la partie supérieure de l'outil permettent d'assurer une bonne étanchéité entre la cavité et le conduit, et 30 ainsi entre la cavité et le milieu extérieur. La partie inférieure de l'outil de moulage comprend une entrée d'injection par laquelle est injectée une résine lorsque le vide a été créé dans la cavité et que l'outil de moulage est en position fermée. Ref : 0442-ARK61 3029450 3 [001 1] Cependant, un tel outil de moulage présente un coût important et son utilisation peut s'avérer complexe. Par ailleurs, le volume de la cavité diminue fortement entre la position ouverte de l'outil de moulage, et la position fermée. Cette importante diminution de volume est due au déplacement de la partie supérieure qui se rapproche de sa 5 partie inférieure. Cette variation du volume s'accompagne d'une variation de pression au sein de la cavité, si bien que la pression lors de l'étape d'injection de la résine dans la cavité est supérieure à la pression lors de l'étape antérieure de tirage du vide dans ladite cavité. Cette différence de pression peut induire des défauts et/ou imperfections dans les pièces en matériau composite obtenues. 10 [0012] Par ailleurs, le volume permettant la réalisation du tirage du vide est faible, puisqu'il est déterminé par le volume du conduit compris dans la partie inférieure de l'outil de moulage. Or le diamètre du conduit ne peut pas avoir une dimension plus grande que l'espace situé entre les joints d'étanchéité prévus sur la partie supérieure de l'outil de moulage. Ainsi, le débit de tirage du vide est faible et le temps de moulage 15 est élevé, rendant un tel outil de moulage inapproprié pour des applications industrielles où la cadence de production est soutenue. [0013] L'invention a donc pour but de remédier aux inconvénients de l'art antérieur en proposant un dispositif de moulage pour la fabrication de pièce en matériau composite à base de résine polymère permettant d'obtenir des pièces sans défaut ou comportant 20 un nombre de défauts et/ou d'imperfections faible. Le dispositif de moulage selon l'invention permet également une étape de tirage du vide rapide, avec un débit élevé. Un tel dispositif permet également de conserver un volume invariant de la cavité de moulage, ainsi qu'une variation de pression négligeable entre le tirage du vide et l'injection de la résine dans le dispositif de moulage. 25 'Brève description de l'invention] [0014] A cet effet, l'invention a pour objet un dispositif de moulage pour la fabrication de pièce en matériau composite structurée ou semi-structurée comprenant une résine polymère et un substrat fibreux, caractérisé en ce qu'il comprend : - un moule comprenant un fond et une surface latérale, Ref : 0442-ARK61 3029450 4 - une partie mobile apte à se déplacer le long de la surface latérale du moule, comprenant une surface de compression formant avec le fond et la surface latérale dudit moule une cavité, principalement caractérisé en ce que la partie mobile comprend un canal de 5 tirage du vide débouchant dans une chambre située au-dessus de la cavité et communiquant avec ladite cavité. [0015] Selon une autre caractéristique, le moule comprend une partie inférieure et une partie supérieure apte à venir au contact de ladite partie inférieure afin de fermer le moule. 10 [0016] La partie mobile comprend en outre un poinçon apte à se déplacer le long de la surface latérale du moule, et une tête d'injection, ladite tête d'injection étant munie d'une paroi définissant une colonne d'injection communiquant avec la cavité par une ouverture. [0017] Selon une autre caractéristique, le moule comprend en outre un piston 15 comportant une partie inférieure munie d'une surface inférieure, une partie supérieure, et un évidement, ledit piston étant apte à se déplacer le long de la colonne d'injection entre au moins une première position dite position ouverte dans laquelle sa surface inférieure définit avec la paroi de la tête d'injection et l'ouverture, une portion inférieure de colonne d'injection, et au moins une deuxième position dans laquelle le piston obture 20 l'ouverture de la colonne d'injection. [ools] Selon d'autres caractéristiques du dispositif de moulage, - la partie mobile comprend en outre une collerette apte à se déplacer le long de la surface latérale du poinçon, entre au moins une première position dite ouverte dans laquelle la surface inférieure de la collerette définit avec la surface latérale du poinçon 25 un espace de retrait communiquant avec la cavité par une ouverture, et au moins une deuxième position dite fermée dans laquelle la collerette obture ladite ouverture, - l'espace de retrait comprend une rainure périphérique située dans le poinçon, - le canal de tirage du vide est constitué d'un canal situé dans le poinçon et débouchant sur la chambre constituée de l'espace de retrait, ou sur la rainure 30 périphérique dudit espace de retrait, Ref : 0442-ARK61 3029450 5 - la tête d'injection comprend en outre, dans sa paroi, au moins un premier canal inférieur pour l'injection de la résine et au moins un premier canal supérieur pour l'évacuation de la résine de ladite tête d'injection, lesdits premiers canaux inférieur et supérieur étant positionnés à l'aplomb l'un de l'autre et formant, avec l'évidement du 5 piston et la paroi de la tête d'injection, au moins un circuit de recirculation de la résine, - la tête d'injection comprend en outre, dans sa paroi, au moins un deuxième canal inférieur pour l'injection de la résine et au moins un deuxième canal supérieur pour l'évacuation de la résine de ladite tête d'injection, lesdits deuxièmes canaux inférieur et supérieur étant positionnés à l'aplomb l'un de l'autre et formant, avec l'évidement du 10 piston et la paroi de la tête d'injection, au moins un circuit de recirculation de la résine, - la tête d'injection comprend, dans sa paroi, n canaux inférieurs pour l'injection de la résine et m canaux supérieurs pour l'évacuation de la résine de la colonne d'injection, n étant supérieur ou égal à 2, m étant supérieur ou égal à 2, n étant égal ou différent de m, de manière à former n circuits de recirculation de la résine si n est 15 inférieur à m, ou m circuits de recirculation lorsque m est inférieur à n, - la partie supérieure de la colonne d'injection est constituée d'un espace destiné à être mis sous pression, et apte à accueillir la partie supérieure du piston, ledit piston étant hydraulique, afin de permettre le déplacement dudit piston le long de la colonne d'injection. 20 [0019] L'invention a également pour objet un procédé de fabrication de pièce en matériau composite structurée ou semi-structurée comprenant une résine polymère et un substrat fibreux, principalement caractérisé en ce qu'il est mis en oeuvre à l'aide d'un dispositif d'injection décrit ci-dessus, le procédé comprenant les étapes suivantes : - a) positionnement du substrat fibreux dans la cavité, 25 - b) tirage du vide dans la cavité via le canal de tirage du vide situé dans la partie mobile du dispositif de moulage, - c) imprégnation du substrat fibreux par injection d'une quantité prédéterminée de résine polymère dans la cavité via le canal d'injection de la résine, puis compression de ladite résine par la partie mobile du dispositif de moulage. Ref : 0442-ARK61 3029450 6 [0020] Selon une autre caractéristique, le procédé comprend en outre une étape de recirculation de la résine non injectée dans la cavité, ladite étape de recirculation pouvant être réalisée avant, pendant, ou après l'étape de compression de la résine. [0021] Préalablement à l'étape d'injection de la résine, le procédé comprend une 5 étape de fermeture de la chambre. [0022] L'étape de fermeture de la chambre consiste en l'obturation de l'ouverture de l'espace de retrait par la surface inférieure de la collerette, par déplacement de ladite collerette en position fermée. [0023] Le procédé permet l'injection en multi-composant de la résine polymère et plus 10 particulièrement une injection en bi-composant. [0024] L'invention concerne aussi une résine polymère liquide pour la mise en oeuvre du procédé de fabrication en multi-composant, choisie parmi les résines thermodurcissables polyesters, les résines thermodurcissables vinyl-esters, les résines thermodurcissables acryliques, les mélanges desdites résines thermodurcissables 15 polyesters, vinyl-esters, et acryliques, les résines thermodurcissables polyuréthanes, les résines thermodurcissables époxydes, les résines thermoplastiques acryliques, les résines thermoplastiques polyamides. [0025] L'invention a également pour objet, une pièce composite structurée ou semi- structurée, obtenue par la mise en oeuvre du procédé de fabrication, ladite pièce étant 20 utilisable dans le domaine de l'automobile, du transport routier comme par exemple pour les camions, le transport ferroviaire, maritime, et aéronautique, de l'éolien, du photovoltaïque, du solaire (thermique), du bâtiment, du génie civil, du mobilier et des équipements urbains, de la signalisation, des sports et loisirs. [0026] Selon une caractéristique avantageuse, la pièce composite structurée ou semi- 25 structurée obtenue est dite « net-shape » c'est-à-dire qu'elle ne comporte aucune carotte résiduelle de moulage et est utilisable après démoulage sans aucun traitement de finition. [Brève description des dessins] [0027] D'autres avantages et caractéristiques de l'invention apparaitront à la lecture 30 de la description suivante donnée à titre d'exemple illustratif et non limitatif, en Ref : 0442-ARK61 3029450 7 référence aux schémas du dispositif de moulage représentés par les Figures annexées: - La Figure 1.1, une vue en coupe du dispositif de moulage lors de l'étape de tirage du vide. 5 - La Figure 1.2, une vue en coupe du dispositif de moulage lors de l'étape de fermeture de la collerette. - La Figure 1.3, une vue en coupe du dispositif de moulage lors de l'étape d'injection de la résine. - La Figure 1.4, une vue en coupe du dispositif de moulage lors des étapes de 10 recirculation et de compression de la résine. - La Figure 2, un schéma d'un système de renvoi d'angle. - La Figure 3, un schéma de moyens de stockage de la résine. - La Figure 4, un schéma de moyens de rétrécissement périphérique. 15 'Description détaillée de l'invention] DESCRIPTION GENERALE DU DISPOSITIF DE MOULAGE. [0028] Le terme « monomère » tel qu'utilisé se rapporte à une molécule qui peut subir une polymérisation. [0029] Le terme « polymérisation » tel qu'utilisé se rapporte au procédé de 20 transformation d'un monomère ou d'un mélange de monomères en un polymère. Un oligomère est dès lors un polymère comprenant un faible nombre de monomères. [0030] On entend par « injection multi-composant » l'injection d'une résine comprenant au moins deux composants, et dont lesdits composants ne sont mis en contact qu'à compter de l'étape d'injection de ladite résine dans un dispositif de 25 moulage. La description qui suit présente en particulier une injection bi-composant, c'est-à-dire l'injection d'une résine comprenant deux composants A et B, et dont lesdits composants ne sont mis en contact qu'à compter de l'étape d'injection de ladite résine dans un dispositif de moulage. Ref : 0442-ARK61 3029450 8 [0031] Le dispositif de moulage 1 représenté par le schéma de la figure 1.1 comprend un moule 2 comportant une partie inférieure 3 et une partie supérieure 4 apte à venir au contact de ladite partie inférieure, de manière à venir en appui sur la partie fixe, afin de fermer le moule. Le moule 2 comporte un fond 6 prévu dans sa partie inférieure 3, 5 destiné à recevoir le renfort fibreux. Le fond est limité en périphérie par la surface latérale 5 du moule. [0032] Le dispositif de moulage 1 comprend également une partie mobile 10 apte à se déplacer le long de la surface latérale 5 du moule. Ladite partie mobile comporte une surface de compression 14 formant, avec la paroi latérale 5 du moule et le fond 6 10 du moule, une cavité 7. La partie mobile comporte également un poinçon 11 apte à se déplacer le long de la surface latérale 5 du moule 1, ainsi qu'une tête d'injection 20 qui est, comprise à l'intérieur d'une collerette 40, logée dans le poinçon 11. [0033] La partie mobile 10 comprend également un canal de tirage du vide 13, destiné à être lié à un dispositif de tirage du vide tel qu'une pompe à vide par exemple. Le canal 15 débouche sur une chambre 42. Cette chambre est située au-dessus de la cavité 7 et communique avec ladite cavité 7 par une ouverture sur cette cavité. [0034] Avantageusement, le dispositif de moulage 1 comprend en outre un système de mise en mouvement 60 de la partie mobile 10, en particulier du poinçon 11, permettant d'appliquer une pression constante sur ladite partie mobile afin de 20 comprimer l'ensemble résine-substrat au fur et à mesure que la résine polymérise, pendant toute la durée de la réaction de polymérisation de ladite résine. [0035] En effet, lors de la polymérisation de la résine 50, ultérieurement à l'imprégnation du substrat fibreux 51 par ladite résine, on observe un phénomène de retrait volumique de ladite résine. Le volume occupé par l'ensemble résine-substrat 25 diminue au fur et à mesure du déroulement de la réaction de polymérisation de la résine, de sorte que le volume occupé par l'ensemble résine polymérisée-substrat obtenu en fin de réaction de polymérisation est inférieur au volume occupé par l'ensemble résine substrat initial. Le système décrit permet d'obtenir une imprégnation optimale du substrat fibreux par la résine, car il permet de conserver la partie mobile 30 10, et en particulier la surface de compression 14 de ladite partie mobile, au contact de l'ensemble résine-substrat, et de comprimer ledit ensemble résine-substrat pendant toute la durée de la réaction de polymérisation. Ref : 0442-ARK61 3029450 9 [0036] Avantageusement, le système comprend un système de renvoi d'angle 60 en translation, tel que représenté Figure 2. Le système comporte un vérin 61 appliquant un effort sur un renvoi d'angle en translation 62, ledit renvoi d'angle étant positionné de manière à être décalé d'un angle a par rapport à l'axe longitudinal du vérin. Le renvoi 5 d'angle est lié au poinçon 11 et transmet l'effort au poinçon, permettant audit poinçon de décrire un mouvement de translation et de coulisser le long de la surface latérale 5 du moule. [0037] Pour la mise en oeuvre du procédé de fabrication de pièce en matériau composite, il est nécessaire de pouvoir contrôler précisément le mouvement et le 10 positionnement de la partie mobile 10, et en particulier du poinçon 11, durant toutes les étapes du procédé. Dans ce but, le vérin 61 est de préférence un vérin double action. [0038] Le système 60 décrit permet avantageusement de réaliser le déplacement du poinçon 11 tout en compensant le retrait de la résine pendant la phase de polymérisation de ladite résine en appliquant une pression constante sur le poinçon. 15 La pression exercée est déterminée notamment en fonction du type de résine et du volume de résine injectée. Ce système 60 permet d'obtenir une excellente homogénéité d'imprégnation du substrat fibreux par la résine, aboutissant à des pièces en matériau composite possédant de bonnes propriétés mécaniques ainsi qu'un bon aspect de surface, sans aspérités. 20 [0039] Le dispositif de moulage 1 comprend avantageusement des moyens de stockage permettant d'accueillir un surplus de résine injectée, lorsque le volume de résine injectée est supérieur au volume nécessaire à l'imprégnation optimale du substrat fibreux dans le moule. Les moyens de stockage, tels que représentés Figure 3, sont réalisés avantageusement par une chambre de réserve 70 apte à accueillir le 25 surplus de résine injectée 50, ladite chambre de réserve étant reliée à la cavité 7 par un conduit 71. De cette manière, lorsque le volume de résine injectée est supérieur au volume nécessaire à l'imprégnation optimale du substrat fibreux, le surplus de résine emprunte le conduit jusqu'à venir se loger dans la chambre de réserve 70. [0040] La présence de cette chambre de réserve 70 permet d'obtenir une fenêtre 30 d'injection de résine plus large, puisqu'en cas de dépassement du volume d'imprégnation optimal, le surplus vient se loger dans la chambre de réserve. Ainsi, ces moyens de stockage permettent de garantir une imprégnation optimale du substrat Ref : 0442-ARK61 3029450 10 fibreux et ainsi d'obtenir des pièces en matériau composite possédant de bonnes propriétés mécaniques. [0041] Le dispositif de moulage comprend avantageusement des moyens de rétrécissement périphérique de la section de la pièce consistant en une variation de la 5 géométrie de la surface inférieure du poinçon et/ou du fond du moule. Les moyens de rétrécissement tels que représentés Figure 4 sont situés à proximité de la surface latérale 5 du moule et sont illustrés par trois variantes de réalisation portant les références 80, 81, et 82 sur la figure 6. [0042] Dans la première variante, la surface inférieure 15 du poinçon est incurvée de 10 manière à former un bec 80. Dans la deuxième variante, la surface inférieure du poinçon comporte une encoche 81. Dans la troisième variante de réalisation, la surface inférieure du poinçon et le fond 6 du moule comportent une rupture de pente, de manière à former un dévers. [0043] De tels moyens (80, 81, 82) de rétrécissement périphérique de la section de la 15 pièce permettent d'obtenir une bonne homogénéité d'imprégnation du substrat fibreux 51 par la résine 50 en évitant notamment la formation de zones sèches correspondant à des zones du substrat au niveau desquelles l'imprégnation dudit substrat par la résine est faible voire inexistante. Lesdits moyens (80, 81, 82) de rétrécissement périphérique de la section de la pièce permettent ainsi d'obtenir des pièces composites possédant 20 de bonnes propriétés mécaniques. DETAIL DE FONCTIONNEMENT ET DE FABRICATION DE PIECE EN MATERIAU COMPOSITE ILLUSTRE PAR LES FIGURES 1.1, 1.2, 1.3, 1.4. [0044] Le dispositif de moulage illustré par les schémas des figures 1.1, 1.2, 1.3, 1.4 permet l'injection de résine 50 en bi-composant. La partie mobile 10 est apte à se 25 déplacer le long de la surface latérale 5 du moule, et le poinçon 11, disposé dans cette partie mobile, est apte à se déplacer le long de ladite surface latérale du moule. La partie mobile 10 du dispositif de moulage 1 comporte la collerette 40 dans laquelle est située une tête d'injection 20, de sorte que ladite collerette entoure ladite tête d'injection. La collerette 40 est apte à se déplacer le long de la surface latérale 12 du 30 poinçon 11, et relativement à la surface latérale 5 du moule. En particulier la collerette est apte à se déplacer entre au moins une première position dite position ouverte et au moins une deuxième position dite position fermée. Ref : 0442-ARK61 3029450 11 [0045] La tête d'injection 20 est dite « haute pression ». Elle peut être utilisée avec une pression élevée d'injection de la résine généralement comprise entre 50 bars et 100 bars. Elle comporte, dans sa paroi 21, un premier canal inférieur 23.1 et un premier canal supérieur 23.2 situés à l'aplomb l'un de l'autre, ainsi qu'un deuxième canal 5 inférieur 24.1 et un deuxième canal supérieur 24.2 situés à l'aplomb l'un de l'autre. Les premiers et deuxièmes canaux inférieurs sont opposés l'un par rapport à l'autre et se font face. De même, les premiers et deuxièmes canaux supérieurs sont opposés l'un par rapport à l'autre et se font face. [0046] La tête d'injection 20 comporte en outre un piston hydraulique 30 comportant 10 un évidement 31 sur une partie de sa longueur, ledit piston hydraulique étant apte à se déplacer la long de la colonne 22 de ladite tête d'injection entre au moins une première position, dite position ouverte, et une deuxième position, dite position fermée. [0047] En position ouverte, l'extrémité inférieure 32 du piston, la paroi 21 de la tête d'injection, et l'ouverture 26 de la colonne délimitent une portion de colonne 25 destinée 15 notamment à accueillir une résine polymère avant d'être injectée dans la cavité 7. [0048] En position fermée, l'ouverture de la colonne 26 est obturée par l'extrémité inférieure 32 du piston. De plus, l'évidement 31 prévu sur une partie du piston hydraulique et les canaux supérieur et inférieur forment des circuits de circulation de résine polymère. Un premier circuit est formé par l'évidement 31 du piston, le premier 20 canal inférieur 23.1, et le premier canal supérieur 23.2. Un deuxième circuit est formé par l'évidement 31 du piston, le deuxième canal inférieur 24.1, et le deuxième canal supérieur 24.2. [0049] Comme décrit précédemment, le piston 30 est un piston hydraulique permettant l'injection de la résine polymère sous haute pression. Afin de pouvoir 25 appliquer une telle pression sur le piston, la tête d'injection comporte un espace 27 apte à accueillir l'extrémité supérieure 33 du piston. [0050] Le tirage du vide est effectué via un canal 13 situé dans le poinçon de la partie mobile, dont une extrémité débouche dans la chambre constituée de l'espace de retrait 42, en particulier dans la rainure périphérique 43 de l'espace de retrait communiquant 30 avec la cavité 7 par une ouverture 44, et l'autre extrémité débouche sur l'extérieur du poinçon et est raccordée à un système de tirage du vide tel qu'une pompe à vide par exemple. Ref : 0442-ARK61 3029450 12 [0051] Lors de l'étape de tirage du vide, le piston est en position fermée et obture l'ouverture 26 de la colonne d'injection. Le poinçon 11 est en position haute, et la collerette 40 est en position ouverte de manière à former l'espace de retrait 42. Les composants A et B sont en recirculation dans la tête d'injection, respectivement dans 5 le premier circuit et dans le deuxième circuit. Le débit de recirculation des composants A et B est ajusté de manière à permettre un mélange optimal desdits composants sous haute pression lors de l'étape ultérieure d'injection de la résine. En particulier, le débit de recirculation des composants A et B peut être égal ou différent du débit d'injection de la résine lors de l'étape ultérieure d'injection de la résine. 10 [0052] Lorsque le vide est réalisé dans la cavité et dans l'espace de retrait, la collerette 40 se déplace le long de la surface latérale 12 du poinçon jusqu'à se retrouver en position fermée, comblant ainsi l'espace de retrait 42. La collerette obstrue la rainure 43 afin d'empêcher l'entrée de l'air via le canal 13 dans la cavité 7 lors des étapes ultérieures du procédé. En position fermée, la surface inférieure 41 de la collerette est 15 située au même niveau que la surface inférieure 15 du poinçon, de sorte que lesdites surfaces inférieures de la collerette et du poinçon forment une surface de compression 14. La collerette est ensuite fixée au poinçon, devenant solidaire dudit poinçon, afin de garantir l'étanchéité de la cavité. [0053] La résine 50 est ensuite injectée dans la cavité 7 du moule afin d'imprégner le 20 substrat fibreux 51 placé préalablement dans ladite cavité. Lors de l'étape d'injection de la résine, le piston 30 est en position ouverte, le premier canal inférieur 23.1 et le deuxième canal inférieur 24.1 débouchant ainsi dans la portion de colonne 25. [0054] Les composants A et B sont injectés respectivement via le premier canal inférieur et le deuxième canal inférieur dans la portion de colonne où ils entrent en 25 contact l'un avec l'autre sous haute pression. La pression d'injection et le débit d'injection des composants A et B peuvent être choisis égaux ou différents de la pression de recirculation et du débit de recirculation desdits composants A et B. [0055] La mise en contact des composants A et B dans la portion de colonne sous haute pression et avec un débit élevé permet d'obtenir un mélange homogène desdits 30 composants, et ainsi une résine polymère homogène, afin de réaliser une imprégnation optimale du substrat fibreux. Ref : 0442-ARK61 3029450 13 [0056] Lorsque la quantité de résine souhaitée a été injectée dans la cavité du moule, le piston 30 est déplacé en position fermée afin d'obturer l'ouverture 26 de la portion de colonne d'injection. Les composants A et B sont alors en recirculation dans la tête d'injection, respectivement dans le premier circuit et dans le deuxième circuit, comme 5 lors de l'étape de tirage du vide [0057] Après recirculation de la résine, la partie mobile 10 du dispositif de moulage se déplace le long de la surface latérale 5 du moule jusqu'à atteindre une position basse, variable selon le type et le volume de résine injectée, de manière à ce que la surface de compression 14 vienne au contact de ladite résine injectée. La partie mobile 10 compresse la résine, permettant un étalement maximal de la résine sur toute la surface du substrat fibreux, ainsi qu'une imprégnation optimale du substrat fibreux par ladite résine. L'étape de recirculation de la résine peut être réalisée avant, pendant, ou après l'étape de compression. De préférence, les étapes de recirculation et de compression ont lieu simultanément. 15 [0058] L'injection peut être réalisée en bi-composant ou de manière plus générale en multi-composant, le nombre de canaux inférieurs et supérieurs ainsi que le nombre de circuits de recirculation de résine étant adaptés en conséquence. En particulier, les composants A et B peuvent être identiques ou différents. [0059] Les composants A et B peuvent également être différents et constitués chacun 20 d'une résine polymère différente, aboutissant à une injection notamment en bi- composant de deux résines polymères différentes. PROCEDE DE FABRICATION DE PIECE STRUCTUREE OU SEMI-STRUCTUREE EN MATERIAU COMPOSITE. [0060] Le dispositif de moulage décrit permet la fabrication de pièce structurée ou 25 semi-structurée en matériau composite à échelle industrielle. Les pièces sont obtenues comme décrit précédemment avec le mode de réalisation par moulage à partir de résine polymère, notamment d'une ou plusieurs résines polymères thermoplastiques ou thermodurcissable, et d'un substrat fibreux. Ces résines polymères peuvent aussi être appelées pré-polymères car elles sont les précurseurs de la matrice polymère du 30 matériau composite obtenue après leur polymérisation dans le dispositif de moulage utilisé dans le procédé de moulage. Ref : 0442-ARK61 3029450 14 [0061] Le procédé comprend plus particulièrement les étapes de : - positionnement d'un substrat fibreux 51 sur le fond 6 de la cavité 7 du dispositif de moulage. Le moule 2 du dispositif de moulage est en position ouverte pour permettre le positionnement du substrat fibreux dans la cavité dudit moule. Le dispositif de 5 moulage est ensuite fermé par mise en contact des parties supérieure 4 et inférieure 3 dudit dispositif de moulage puis par pression de ladite partie supérieure contre ladite partie inférieure au moyen d'un système de fermeture tel qu'une presse par exemple, ou tout autre système de fermeture de dispositif de moulage couramment utilisé dans l'industrie. 10 - mise sous vide de la cavité 7, ou tirage du vide dans la cavité, via le canal prévu à cet effet. Le canal de tirage du vide 13 est situé dans la partie mobile du dispositif de moulage et débouche sur la chambre 42 qui communique avec la cavité 7. Le canal de tirage du vide est destiné à être raccordé à un système de tirage du vide tel qu'une pompe à vide par exemple, pour la réalisation de l'étape de tirage du vide dans la 15 cavité. Ainsi, à l'issue de l'étape de tirage sous vide, le vide est fait dans la chambre et dans la cavité. - d'imprégnation du substrat fibreux, préalablement positionné dans la cavité 7 du dispositif de moulage, par la résine polymère. [0062] L'étape d'imprégnation comprend une étape d'injection de la résine dans la 20 cavité puis une étape de compression de ladite résine et du substrat fibreux. [0063] L'injection de la résine est effectuée via le canal d'injection situé dans la partie mobile 10. Une quantité prédéterminée de résine 51 est injectée via le canal, transite dans la tête d'injection, puis vient se loger dans la cavité, entrant au contact du substrat fibreux 51. On obtient, après polymérisation de la résine, une résine polymérisée 25 constituant la matrice polymère du matériau composite. [0064] Le procédé de moulage mis en oeuvre par le dispositif de moulage selon l'invention permet d'obtenir un volume de la cavité 7 invariant entre l'étape de tirage du vide, et l'étape d'injection de la résine 50. Le dispositif de moulage proposé permet également d'obtenir une pression invariante ou quasi-invariante entre l'étape de tirage 30 du vide, et l'étape d'injection de la résine. Par pression quasi-invariante, on entend une variation négligeable de pression dans la cavité, ainsi que des conséquences Ref : 0442-ARK61 3029450 15 négligeables de ladite variation de pression sur la qualité des pièces en matériau composite obtenues. [0065] Le dispositif de moulage pour la fabrication de pièces en matériau composite selon l'invention permet également d'obtenir une surface de tirage de vide très 5 importante, et un ainsi de générer un vide supérieur à 50 mbar, de préférence supérieur à 100 mbar, en un temps inférieur à 10 secondes, de préférence inférieur 5 à secondes. [0066] Un tel dispositif de moulage permet par conséquent d'obtenir des pièces en matériau composite avec un nombre de défaut et/ou d'imperfection réduit, et une imprégnation optimale du substrat fibreux par la résine polymère. 10 SUBSTRAT FIBREUX [0067] Concernant le substrat fibreux, ledit substrat a de préférence une dimension correspondant à la dimension de la cavité de moulage, de sorte que ledit substrat fibreux recouvre entièrement ou presque entièrement le fond de ladite cavité de moulage. 15 [0068] Le substrat fibreux comprend de préférence des fibres longues, et dont le rapport L/D (rapport de la longueur par le diamètre) est supérieur à 1000, de préférence supérieur à 2000 avantageusement supérieur à 3000, plus avantageusement supérieur à 5000, encore plus avantageusement supérieur à 6000, encore plus avantageusement supérieur à 7500, et de la manière la plus avantageuse supérieur à 20 10000. LES FIBRES. [0069] Les fibres du substrat peuvent être continues et présentes sous forme d'assemblage qui peut être une préforme. Elles peuvent se présenter sous forme de renfort unidirectionnel (UD) ou multidirectionnel (2D, 3D). En particulier, elles peuvent 25 être sous forme de tissus, d'étoffes, de nappes, de bandes ou de tresses et peuvent également être coupées par exemple sous forme de non tissés (mats) ou sous forme de feutres. [0070] Les fibres du substrat ont un diamètre compris entre 0.005 pm et 100 pm, de préférence entre 1 pm et 50 pm, plus préférablement entre 3 pm et 30 pm, et 30 avantageusement entre 5 pm et 25 pm. Ref : 0442-ARK61 3029450 16 [0071] Les fibres du substrat peuvent être choisies parmi : - les fibres minérales, celles-ci ayant de préférence des températures de fusion Tf élevées et supérieures aux températures de mise en oeuvre, - les fibres polymériques ou de polymère, de préférence ayant une température de 5 fusion Tf' ou à défaut de Tf', une température de transition vitreuse Tg', bien supérieure aux températures de mise en oeuvre, - ou les mélanges des fibres citées plus haut. [0072] Plus particulièrement, les fibres peuvent être choisies comme suit : - les fibres minérales peuvent être choisies parmi : les fibres de carbone, les fibres de 10 nanotubes de carbone, fibres de verre, notamment de type E, R ou S2, fibres de bore, fibres céramiques, notamment fibres de carbure de silicium, fibres de carbure de bore, fibres de carbonitrure de bore, fibres de nitrure de silicium, fibres de nitrure de bore, fibres de basalte, fibres ou filaments à base de métaux et/ou leurs alliages, fibres à base d'oxydes métalliques comme A1203, les fibres métallisées comme les fibres de 15 verre métallisées et les fibres de carbone métallisées ou les mélanges des fibres précitées, et - les fibres de polymère ou polymériques, sous condition précitée ci-haut, sont choisies parmi : - les fibres de polymères thermoplastiques et plus particulièrement choisies 20 parmi: le polyéthylène téréphtalate (PET), le polybutylène téréphtalate (PBT), - les fibres de polyamides, - les fibres d'aramides (comme le Kevlar(R)) et polyamides aromatiques tels que ceux répondant à l'une des formules : PPD.T, MPD.I, PAA et PPA, avec PPD et MPD étant respectivement la p- et m-phénylène diamine, PAA étant les 25 polyarylam ides et PPA étant les polyphtalamides, - les fibres de copolymères blocs de polyamide tels que le polyamide/polyéther, les fibres de polyaryléthers cétones (PAEK) telles que la polyétheréther cétone (PEEK), la polyéthercétone cétone (PEKK), la polyéthercétoneéthercétone cétone (PEKEKK). Ref : 0442-ARK61 3029450 17 [0073] Les fibres de renfort préférées sont des fibres longues choisies parmi les : fibres de carbone y compris métallisées, fibres de verre y compris métallisées de type E, R, S2, fibres d'aramides (comme le Kevlar(R)) ou de polyamides aromatiques, les fibres de polyaryléthers cétones (PAEK) telles que la polyétheréther cétone (PEEK), 5 fibres de la polyéthercétone cétone (PEKK), fibres de la polyéthercétoneéthercétone cétone (PEKEKK) ou leurs mélanges. [0074] Les fibres plus particulièrement préférées sont choisies parmi : fibres de verre, fibres de carbone, de céramique et fibres d'aramides (comme le Kevlar(R)) ou leurs mélanges. 10 [0075] Lesdites fibres peuvent représenter des taux de 40% à 70% en volume et de préférence de 50% à 65% en volume dudit matériau composite. [0076] L'assemblage de fibres peut être aléatoire (mat), unidirectionnel (UD) ou multidirectionnel (2D, 3D ou autre). Son grammage, c'est-à-dire son poids par mètre carré, peut aller de 100 à 1000 g/m2, de préférence de 200 à 700g/m2. 15 RESINE POLYMERE [0077] On injecte dans le dispositif de moulage 1 la résine polymère illustrée par la référence 50 sur les figures. [0078] Par résine polymère, on entend ici une composition chimique liquide visqueuse comprenant des composants comportant des groupements réactifs. Une telle résine, 20 lorsqu'elle est injectée dans le dispositif de moulage 1, permet par imprégnation du substrat fibreux 51 et polymérisation ultérieure de ladite résine, formant alors une résine polymérisée, d'obtenir une pièce en matériau composite pour des applications variées, par exemple le domaine ferroviaire, aéronautique, ou encore la construction et le bâtiment. 25 [0079] Les résines utilisées sont les résines réactives, permettant une polymérisation in-situ. Ces résines sont liquides, avec une viscosité inférieure ou égale à 10.000 mPa.s à une certaine température inférieure ou égale à 300 °C. [0oso] Les résines sont injectées en multi-composant, en particulier en bi-composant dans le dispositif de moulage précédemment décrit, c'est-à-dire que les composants A 30 et B de telles résines ne sont mis en contact qu'à compter de l'étape d'injection de la Ref : 0442-ARK61 3029450 18 résine dans ledit dispositif de moulage, évitant ainsi une étape de conservation d'un mélange des composants A et B à basse température. [0081] La résine comprend un composant A constitué d'un sirop comprenant au moins un polymère ou un oligomère pouvant être ou non réactif, et au moins un monomère 5 ou un allongeur de chaîne apte à réagir avec ledit polymère ou oligomère si ledit polymère ou oligomère est réactif. La résine comprend également un composant B comprenant au moins un amorceur ou catalyseur destiné à réagir avec le monomère ou l'allongeur de chaine pour démarrer la polymérisation. [0082] En particulier, la polymérisation de la résine peut être une polymérisation par 10 voie radicalaire, ou une polyaddition ou polycondensation. [0083] Dans le cas d'une polymérisation par voie radicalaire, la résine comprend un composant A constitué d'un sirop comprenant au moins un polymère ou oligomère pouvant être ou non réactif, et au moins un monomère. La résine comprend également un composant B comprenant au moins un amorceur destiné à réagir avec le monomère 15 et/ou le polymère ou oligomère, si ledit polymère ou oligomère est réactif, pour démarrer la polymérisation. [0084] Dans le cas d'une polyaddition ou polycondensation, la résine comprend un composant A constitué d'un sirop comprenant au moins un polymère ou oligomère réactif. La résine comprend également un composant B comprenant au moins un 20 allongeur de chaine destiné à réagir avec le polymère ou oligomère réactif, pour démarrer la polymérisation. [0085] Les résines utilisées pour une injection en multi-composant, en particulier en bi-composant comprennent : - Les résines thermodurcissables polyester, composées de polymères polyesters 25 insaturées dilués dans un ou plusieurs monomères réactifs, en présence d'additifs. Le et/ou les polymères et monomères sont polymérisables par voie radicalaire, la polymérisation étant amorcée par un amorceur tel qu'un peroxyde par exemple, avec ou sans accélérateur. Le monomère réactif est généralement le styrène, mais peut également comprendre d'autres monomères vinyliques, tels que des monomères 30 (méth)acryliques, en combinaison ou non avec le styrène. Ref : 0442-ARK61 3029450 19 - Les résines thermodurcissables vinyl-ester, composées de polymères époxydes méthacrylées dilués dans un ou plusieurs monomères réactifs, en présence d'additifs. Le et/ou les polymères et monomères sont polymérisables par voie radicalaire, la polymérisation étant amorcée par un amorceur tel qu'un peroxyde par exemple, avec 5 ou sans accélérateur. Le monomère réactif est généralement le styrène, mais peut également comprendre d'autres monomères vinyliques, tels que des monomères (méth)acryliques en combinaison ou non avec le styrène. - Les résines thermodurcissables acryliques, composées de polymères uréthane (méth)acrylées ou polyester (méth)acrylées dilués dans un ou plusieurs monomères 10 réactifs, en présence d'additifs. Le et/ou les polymères et monomères sont polymérisables par voie radicalaire, la polymérisation étant amorcée par un amorceur tel qu'un peroxyde par exemple, avec ou sans accélérateur. Le monomère réactif est généralement le méthacrylate de méthyle, mais peut également comprendre d'autres monomères vinyliques, tels que le styrène ou des monomères (méth)acryliques en 15 combinaison ou non avec le méthacrylate de méthyle. - Les mélanges des trois types de résines décrits ci-dessus. Les résines thermodurcissables polyuréthanes, à base de polymères ou oligomères ayant des fonctions isocyanates, en présence d'additifs et/ou de diluants. La polymérisation est effectuée par poly-addition ou poly-condensation d'un poly-ol ou 20 d'une poly-amine, éventuellement en présence d'un accélérateur. - Les résines thermodurcissables époxydes, à base de polymères ou oligomères ayant des fonctions époxydes, en présence d'additifs et/ou de diluants. La polymérisation est effectuée par poly-addition ou poly-condensation d'une poly-amine ou d'un anhydride, éventuellement en présence d'un accélérateur. 25 - Les résines thermoplastiques acryliques composées d'au moins un polymère et d'au moins un monomère, et un amorceur destiné à démarrer la polymérisation dudit au moins un monomère. Le ou les monomères sont polymérisables par voie radicalaire, la polymérisation étant amorcée par un amorceur tel qu'un peroxyde par exemple, avec ou sans accélérateur. Le monomère réactif est généralement le méthacrylate de 30 méthyle, mais peut également comprendre d'autres monomères vinyliques, tels que des monomères (méth)acryliques, en combinaison ou non avec le méthacrylate de méthyle. Ref : 0442-ARK61 3029450 20 - Les résines thermoplastiques polyamides (PA et PAHT), telles que celles décrites dans les documents EP 1191050 et EP 2586585 incorporés par référence. Notamment et à titre d'exemple, on peut citer les résines thermoplastiques polyamides comprenant au moins un monomère lactame, tels que le 3,3-diméthylpropriolactame, 5 le a,a-diméthylpropriolactame, l'amylolactame, le caprolactame, le capryllactame et le lauryllactame. LES PIECES EN MATERIAU COMPOSITE [0086] Le dispositif de moulage et le procédé décrits précédemment permettent de réaliser une pièce en matériau composite, ou une pièce composite, structurée ou semi- 10 structurée, en particulier une pièce ne comportant aucune carotte résiduelle de moulage et pouvant être utilisée après démoulage sans aucun traitement de finition. [0087] Plus particulièrement, ladite pièce est " netshape " selon ce terme en anglais et courant dans le métier du moulage, ce qui signifie ne nécessitant aucun usinage ou finition particulière avant utilisation finale. Ceci est lié aux conditions spécifiques de 15 fabrication et en particulier de moulage dans un moule fonctionnant sous vide et de ce fait sans aucun besoin d'évent qui d'habitude (quand il est présent) nécessite, au démoulage, l'élimination de la carotte formée liée à cet évent par un usinage et une finition supplémentaire. Ceci est une différence importante de structure finale et un avantage supplémentaire significatif par rapport à l'état de la technique dans ce 20 domaine. En effet, le dispositif est adapté à la fabrication industrielle de pièces en matériaux composites structurées ou semi-structurées ; on obtient notamment un gain en productivité, pas de déchet et des pièces mécaniques sans défaut avec, en conséquence des caractéristiques mécaniques meilleures. [0088] La pièce structurée ou semi-structurée ainsi obtenue peut être utilisée pour 25 diverses applications finales, en particulier dans les domaines de l'automobile, du transport routier comme pièces pour camions, ferroviaire, maritime et aéronautique, photovoltaïque, solaire (thermique) en particulier composants de centrales solaires, de l'éolien, spatial, bâtiment et génie civil, mobilier et équipements urbains, signalisation, des sports et loisirs. 30 Ref : 0442-ARK61 REVENDICATIONS1. Dispositif de moulage (1) pour la fabrication de pièce en matériau composite structurée ou semi-structurée comprenant une résine polymère (50) et un substrat fibreux (51), caractérisé en ce qu'il comprend : - un moule (2) comprenant un fond et une surface latérale, - une partie mobile (10) apte à se déplacer le long de la surface latérale du moule, comprenant une surface de compression (14) formant avec le fond et la surface (5) latérale dudit moule (2) une cavité (7), caractérisé en ce que la partie mobile (10) comprend un canal de tirage (13) du vide débouchant dans une chambre (42) située au-dessus de la cavité et communiquant avec ladite cavité (7), en ce qu'il comprend une partie inférieure (3) et une partie supérieure (2) apte à venir au contact de ladite partie inférieure afin de fermer le moule, la partie mobile (10) comprenant en outre un poinçon (11) apte à se déplacer le long de la surface latérale du moule, et une tête d'injection (20), ladite tête d'injection étant munie d'une paroi (21) définissant une colonne d'injection (22) communiquant avec la cavité (7) par une ouverture (26), et ce que la tête d'injection (20) comprend, dans sa paroi, n canaux inférieurs (23.1) pour l'injection de la résine et m canaux supérieurs (23.2) pour l'évacuation de la résine de la colonne d'injection, n étant supérieur ou égal à 2, m étant supérieur ou égal à 2, n étant égal ou différent de m, de manière à former n circuits de recirculation de la résine si n est inférieur à m, ou m circuits de recirculation lorsque m est inférieur à n. 2. Dispositif de moulage selon la revendication 1, caractérisé en ce qu'il comprend en outre un piston (30) comportant une partie inférieure (32) munie d'une surface inférieure, une partie supérieure (33), et un évidement (31), ledit piston étant apte à se déplacer le long de la colonne d'injection (22) entre au moins une première position dite position ouverte dans laquelle sa surface inférieure définit avec la paroi de la tête d'injection et l'ouverture, une portion inférieure de colonne d'injection, et au moins une deuxième position dans laquelle le piston obture l'ouverture de la colonne d'injection. Nos ref : 0442-ARK61 3029450 22 3. Dispositif de moulage selon l'une quelconque des revendications 1 à 2, caractérisé en ce que la partie mobile (10) comprend en outre une collerette (40) apte à se déplacer le long de la surface latérale du poinçon (11), entre au moins une première position dite ouverte dans laquelle la surface inférieure de la collerette (40) 5 définit avec la surface latérale du poinçon un espace de retrait (42) communiquant avec la cavité (7) par une ouverture (44), et au moins une deuxième position dite fermée dans laquelle la collerette obture ladite ouverture (44). 4. Dispositif de moulage selon la revendication 3, caractérisé en ce que l'espace de retrait (42) comprend une rainure (43) périphérique située dans le poinçon (30). 10 5. Dispositif de moulage selon les revendications 1, 3 et 4, caractérisé en ce que le canal de tirage du vide (13) est constitué d'un canal situé dans le poinçon et débouchant sur la chambre (42) constituée de l'espace de retrait, ou sur la rainure (43) périphérique dudit espace de retrait. 6. Dispositif de moulage selon la revendication 1, caractérisé en ce que la tête 15 d'injection (20) comprend en outre, dans sa paroi, un premier canal (23.1) inférieur pour l'injection de la résine et un premier canal (23.2) supérieur pour l'évacuation de la résine de ladite tête d'injection, lesdits premiers canaux inférieur et supérieur étant positionnés à l'aplomb l'un de l'autre et formant, avec l'évidement du piston et la paroi de la tête d'injection, 20 un circuit de recirculation de la résine, - un deuxième canal (24.1) inférieur pour l'injection de la résine et un deuxième canal (24.2) supérieur pour l'évacuation de la résine de ladite tête d'injection, lesdits deuxièmes canaux inférieur et supérieur étant positionnés à l'aplomb l'un de l'autre et formant, avec l'évidement du piston et la paroi de la tête d'injection, 25 un circuit de recirculation de la résine. 7. Dispositif de moulage selon l'une quelconque des revendications précédentes, caractérisé en ce que la partie supérieure de la colonne d'injection (22) est constituée d'un espace (27) destiné à être mis sous pression, et apte à accueillir la partie supérieure (33) du piston (30), ledit piston étant hydraulique, afin de permettre le 30 déplacement dudit piston le long de la colonne d'injection (22). Nos ref : 0442-ARK61 3029450 23 8. Procédé de fabrication de pièce en matériau composite structurée ou semistructurée comprenant une résine polymère et un substrat fibreux, caractérisé en ce qu'il est mis en oeuvre à l'aide d'un dispositif d'injection selon l'une quelconque des revendications 1 à 7, et comprenant les étapes suivantes : 5 - a) positionnement du substrat fibreux dans la cavité, - b) tirage du vide dans la cavité via le canal de tirage du vide situé dans la partie mobile du dispositif de moulage, - c) imprégnation du substrat fibreux par injection d'une quantité prédéterminée de résine polymère dans la cavité via le canal d'injection de la résine, puis 10 compression de ladite résine par la partie mobile du dispositif de moulage. 9. Procédé de fabrication selon la revendication 8, caractérisé en ce qu'il comprend en outre une étape de recirculation de la résine non injectée dans la cavité, ladite étape de recirculation pouvant être réalisée avant, pendant, ou après l'étape de compression de la résine. 15 10. Procédé de fabrication selon la revendication 8, caractérisé en ce qu'il comprend en outre, préalablement à l'étape d'injection de la résine, une étape de fermeture de la chambre. 11. Procédé de fabrication selon la revendication 10, caractérisé en ce que l'étape de fermeture de la chambre consiste en l'obturation de l'ouverture de l'espace de retrait 20 par la surface inférieure de la collerette, par déplacement de ladite collerette en position fermée. 12.Procédé de fabrication selon l'une quelconque des revendications 8 à 11, caractérisé en ce qu'il permet l'injection en multi-composant de la résine polymère et en particulier l'injection en bi-composant. 25 13.Procédé de fabrication selon les revendications 8 à 12 en bi-composant, caractérisé en ce que la résine est choisie parmi les résines thermodurcissables polyesters, les résines thermodurcissables vinyl-esters, les résines thermodurcissables acryliques, les mélanges desdites résines thermodurcissables polyesters, vinyl-esters, et acryliques, les résines thermodurcissables polyuréthanes, Nos ref : 0442-ARK61 3029450 24 les résines thermodurcissables époxydes, les résines thermoplastiques acryliques, les résines thermoplastiques polyamides. 14. Pièce composite structurée ou semi-structurée, caractérisée en ce qu'elle est obtenue par la mise en oeuvre du procédé de fabrication selon l'une quelconque des 5 revendications 8 à 13, ladite pièce est utilisable dans le domaine de l'automobile, du transport routier comme par exemple pour les camions, le transport ferroviaire, maritime, et aéronautique, de l'éolien, du photovoltaïque, du solaire (thermique), du bâtiment, du génie civil, du mobilier et des équipements urbains, de la signalisation, des sports et loisirs. 10 15.Pièce composite structurée ou semi-structurée selon la revendication 14, caractérisée en ce qu'elle est dite « net-shape » c'est-à-dire qu'elle ne comporte aucune carotte résiduelle de moulage et est utilisable après démoulage sans aucun traitement de finition. Nos ref : 0442-ARK61